FR 3045677 A1 20170623 FR 1563055 A 20151222 1 PROCEDE DE FABRICATION D'UNE COUCHE MONOCRISTALLINE, NOTAMMENT PIEZOELECTRIQUE DOMAINE DE L'INVENTION La présente invention concerne un procédé de fabrication d'une couche monocristalline, notamment piézoélectrique, en particulier pour une application à un dispositif microélectronique, photonique ou optique. En particulier mais de manière non limitative, ledit dispositif peut être un dispositif à ondes acoustiques de surface ou un dispositif à ondes acoustiques de volume pour applications radiofréquence. ARRIERE PLAN DE L'INVENTION Parmi les composants acoustiques utilisés pour le filtrage dans le domaine radiofréquence, on distingue deux catégories principales de filtres : - d'une part, les filtres à ondes acoustiques de surface, connus sous l'acronyme 15 SAW (du terme anglo-saxon « Surface Acoustic Wave ») ; - d'autre part, les filtres et résonateurs à ondes acoustiques de volume, connus sous l'acronyme BAW (du terme anglo-saxon « Bulk Acoustic Wave »). Pour une revue de ces technologies, on pourra se référer à l'article de W. Steichen et S. Ballandras, « Composants acoustiques utilisés pour le filtrage - Revue des 20 différentes technologies », Techniques de l'Ingénieur, E2000, 2008 [1]. Les filtres à ondes acoustiques de surface comprennent typiquement une couche piézoélectrique épaisse (c'est-à-dire d'épaisseur généralement de plusieurs centaines de pm) et deux électrodes sous la forme de deux peignes métalliques interdigités déposés sur la surface de ladite couche piézoélectrique. Un signal électrique, typiquement une 25 variation de tension électrique, appliqué à une électrode est converti en onde élastique qui se propage à la surface de la couche piézoélectrique. La propagation de cette onde élastique est favorisée si la fréquence de l'onde correspond à la bande de fréquence du filtre. Cette onde est à nouveau convertie en signal électrique en parvenant à l'autre électrode. 30 Les filtres à ondes acoustiques de volume comprennent quant à eux typiquement une couche piézoélectrique mince (c'est-à-dire d'épaisseur généralement sensiblement inférieure à 1 pm) et deux électrodes agencées sur chaque face principale de ladite couche mince. Un signal électrique, typiquement une variation de tension électrique, appliqué à une électrode est converti en onde élastique qui se propage au travers de la 35 couche piézoélectrique. La propagation de cette onde élastique est favorisée si la fréquence de l'onde correspond à la bande de fréquence du filtre. Cette onde est à nouveau convertie en signal électrique en parvenant à l'électrode située sur la face opposée. 3045677 2 Dans le cas des filtres à ondes acoustiques de surface, la couche piézoélectrique doit présenter une excellente qualité cristalline pour ne pas engendrer d'atténuation de l'onde de surface. On préférera donc dans ce cas une couche monocristalline. A l'heure actuelle, les matériaux adéquats utilisables industriellement sont le quartz, le LiNb03 ou le 5 LiTa03. La couche piézoélectrique est obtenue par découpe d'un lingot de l'un desdits matériaux, la précision requise pour l'épaisseur de ladite couche étant peu importante dans la mesure où les ondes doivent se propager essentiellement à sa surface. Dans le cas des filtres à ondes acoustiques de volume, la couche piézoélectrique doit présenter une épaisseur déterminée et uniforme sur l'ensemble de la couche et ce, 10 de manière précisément contrôlée. En revanche, la qualité cristalline passant au second plan des critères d'importance pour les performances du filtre, des compromis sont actuellement faits sur la qualité cristalline de ladite couche et une couche polycristalline a longtemps été considérée comme acceptable. La couche piézoélectrique est donc formée par dépôt sur un substrat support (par exemple un substrat de silicium). A l'heure actuelle, les matériaux employés industriellement pour un tel dépôt sont l'AIN, le ZnO et le Pb(Zrx,Ti1_x)03 (PZT). Les choix de matériaux sont donc très limités dans les deux technologies. Or, le choix d'un matériau résulte d'un compromis entre différentes propriétés du filtre, en fonction des spécifications du fabricant du filtre. En particulier, le coefficient de couplage électromécanique des matériaux piézoélectriques sont des critères de choix du matériau à utiliser pour une application donnée et une architecture de composant donnée. Par exemple, le LiNb03 et le LiTa03 sont des matériaux fortement anisotropes. Le coefficient de couplage dépendant de l'orientation cristalline, le choix d'une orientation particulière du matériau offre un premier degré de liberté dans le choix du matériau. C'est la raison pour laquelle on peut trouver des substrats selon une multiplicité d'orientations cristallines, par exemple, et selon une terminologie anglo-saxonne : X-cut, Y-cut, Z-cut, YZ-cut, 36° rotated Y axis, 42° rotated Y axis, ... Cependant, hormis la possibilité de sélectionner une orientation cristalline particulière, l'homme du métier ne dispose que du quartz, du LiNb03 et du LiTa03 pour concevoir un filtre à ondes acoustiques de surface, ce qui n'offre qu'une gamme limitée de paramètres pour optimiser les caractéristiques du filtre, même si quelques autres matériaux pourraient venir compléter cette liste à l'avenir comme le langasite La3Ga5Si014 par exemple. Pour offrir davantage de liberté dans le dimensionnement des filtres à ondes acoustiques de volume ou des filtres à ondes acoustiques de surface, il serait souhaitable de pouvoir utiliser davantage de matériaux que les matériaux listés plus haut, sans nuire par ailleurs à la qualité des matériaux. 3045677 3 BREVE DESCRIPTION DE L'INVENTION Un but de l'invention est de remédier aux inconvénients précités et notamment de concevoir un procédé de fabrication d'une couche monocristalline, notamment piézoélectrique, en particulier pour un dispositif à ondes acoustiques de surface, en 5 d'autres matériaux que les matériaux utilisés pour cette application, en particulier en permettant d'obtenir des couches minces (c'est-à-dire d'épaisseur inférieure à 20 pm, voire inférieure à 1 pm) et uniformes des matériaux utilisés pour les dispositifs à ondes acoustiques de surface. Par ailleurs, ce procédé doit également permettre d'utiliser une plus grande variété de substrats supports que dans les dispositifs à ondes acoustiques de 10 volume existants. Conformément à l'invention, il est proposé un procédé de fabrication d'une couche monocristalline, caractérisé en ce qu'il comprend les étapes successives suivantes : - la fourniture d'un substrat donneur comprenant un matériau de composition ABO3, où 15 A est constitué d'au moins un élément parmi : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B est constitué d'au moins un élément parmi : Nb, Ta, Sb, Ti, Zr, Sn, Ru, Fe, V, Sc, C, Ga, Al, Si, Mn, Zr, Tl ; - la fourniture d'un substrat receveur, 20 - le transfert d'une couche dite « couche germe » du substrat donneur sur le substrat receveur par collage du substrat donneur sur le substrat receveur de telle sorte que la couche germe se trouve à l'interface de collage puis amincissement du substrat donneur jusqu'à ladite couche germe ; - la croissance, par épitaxie sur le matériau ABO3 de la couche germe, d'une 25 couche monocristalline de composition A'B'03, où : A' est constitué d'au moins un des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B' est constitué d'au moins un des éléments suivants : Nb, Ta, Sb, Ti, Zr, Sn, Ru, Fe, V, Sc, C, Ga, Al, Si, Mn, Zr, Tl ; 30 A' est différent de A et/ou B' est différent de B. Par « couche située à l'interface de collage », on entend une couche située du côté de la face d'un premier substrat qui est collée à un second substrat mais n'implique pas nécessairement un contact direct entre ladite couche et le second substrat. Ainsi, ladite couche peut être collée directement au second substrat ou être recouverte d'une couche 35 de collage, par exemple diélectrique, ou tout autre type de couche, par l'intermédiaire de laquelle s'effectue le collage. 3045677 4 Par « A est différent de A' » on entend que A et A' sont constitués d'éléments différents et/ou du ou des mêmes élément(s) mais dans des proportions stoechiométriques différentes. Par « A" est identique à A' » on entend que A" et A' sont constitués du ou des 5 mêmes éléments et ce, dans les mêmes proportions stoechiométriques. Selon un mode de réalisation, A est constitué d'un unique élément et B est constitué d'un unique élément. Selon une forme d'exécution, le transfert de la couche germe comprend les étapes suivantes : 10 - la formation d'une zone de fragilisation dans le substrat donneur de sorte à délimiter une couche, dite couche germe, comprenant ledit matériau de composition ABO3, - le collage du substrat donneur sur le substrat receveur, la couche germe étant à l'interface de collage, 15 - le détachement du substrat donneur le long de la zone de fragilisation de sorte à transférer la couche germe sur le substrat receveur. Avant l'étape d'épitaxie, on peut retirer une partie de l'épaisseur de la couche germe transférée sur le substrat receveur. De manière avantageuse, lequel l'épaisseur de la couche germe est inférieure à 20 2 pm, de préférence inférieure à 1 pm. Un autre objet de l'invention concerne un procédé de fabrication d'une couche monocristalline, caractérisé en ce qu'il comprend les étapes successives suivantes : - la fourniture d'un substrat donneur comprenant un matériau de composition A'B'03, où 25 A' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B' est constitué d'un ou plusieurs des éléments suivants : Nb, Ta, Sb, Ti, Zr, Sn, Ru, Fe, V, Sc, C, Ga, Al, Si, Mn, Zr, Tl ; - la croissance, par épitaxie sur ledit matériau A'B'03, d'une couche monocristalline 30 de composition A"B"03, où A" est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B" est constitué d'un ou plusieurs des éléments suivants : Nb, Ta, Sb, Ti, Zr, Sn, Ru, Fe, V, Sc, C, Ga, Al, Si, Mn, Zr, Tl ; 35 - la fourniture d'un substrat receveur, - le transfert d'au moins une partie de la couche épitaxiale de composition A"B"03 sur le substrat receveur par collage du substrat donneur sur le substrat receveur par 3045677 5 l'intermédiaire de ladite couche épitaxiale puis amincissement du substrat donneur jusqu'à ladite couche épitaxiale de composition A"B"03. Selon un mode de réalisation, après le transfert de la couche de composition A"B"03 sur le substrat receveur, on fait croître, par épitaxie sur ledit matériau de 5 composition A"B"03, une couche monocristalline de composition A-B-03, où A"' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B"' est constitué d'un ou plusieurs des éléments suivants : Nb, Ta, Sb, Ti, Zr, Sn, Ru, Fe, V, Sc, C, Ga, Al, Si, Mn, Zr, Tl. 10 Selon un mode de réalisation, A"' est différent de A" et/ou B" est différent de B". Selon une forme d'exécution, le transfert de ladite au moins une partie de la couche épitaxiale de composition A"B"03 sur le substrat receveur comprend les étapes suivantes : - la formation d'une zone de fragilisation dans le substrat donneur ou dans la 15 couche épitaxiale de composition A"B"03 de sorte à délimiter une couche à transférer, - le collage du substrat donneur sur le substrat receveur, la couche épitaxiale de composition A"B"03 étant à l'interface de collage ; - le détachement du substrat donneur ou de la couche épitaxiale le long de la zone de fragilisation. 20 Selon un mode de réalisation, la zone de fragilisation est formée dans le substrat donneur et, après l'étape de transfert, on amincit la couche transférée de sorte à exposer le matériau de composition A"B"03. Selon un mode de réalisation, A" est différent de A' et/ou B" est différent de B'. Selon un mode de réalisation, A' est constitué d'un unique élément et B' est 25 constitué d'un unique élément. Selon une forme d'exécution particulière, la zone de fragilisation est formée par implantation ionique dans le substrat donneur. De manière particulièrement avantageuse, à l'issue de l'étape d'épitaxie, l'épaisseur de la couche monocristalline de composition A"B"03 est comprise entre 0,2 et 20 pm. 30 Par ailleurs, on peut former au moins une couche électriquement isolante et/ou au moins une couche électriquement conductrice à l'interface entre le substrat receveur et le substrat donneur. Selon une forme d'exécution, ledit procédé comprend le transfert d'au moins une partie de la couche monocristalline du substrat receveur vers un substrat final. 35 Un autre objet concerne un substrat pour un dispositif microélectronique, photonique ou optique, caractérisé en ce qu'il comprend un substrat support et une couche monocristalline de composition A"B"03 sur ledit substrat support, où 3045677 6 A" est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B" est constitué d'un ou plusieurs des éléments suivants : Nb, Ta, Sb, Ti, Zr, Sn, Ru, Fe, V, Sc, C, Ga, Al, Si, Mn, Zr, Tl ; 5 l'un au moins de A" et B" est constitué d'au moins deux éléments. Selon un mode de réalisation, ledit substrat comprend en outre une couche de composition A'B'03, où A' est constitué d'au moins un élément parmi Li, Na, K, H, Ca, Mg, Ba, Sr, Pb, La, Bi, Y, Dy, Gd, Tb, Ce, Pr, Nd, Sm, Eu, Ho, Zr, Sc, Ag, TI et B' est constitué d'au moins un élément parmi Nb, Ta, Sb, Ti, Zr, Sn, Ru, Fe, V, Sc, C, Ga, Al, Si, Mn, Zr, 10 TI entre le substrat support et la couche de composition A"B"03. Selon un mode de réalisation, ledit substrat comprend en outre, sur la couche de composition A"B"03, une couche monocristalline de composition A-B-03, où A"' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; 15 B"' est constitué d'un ou plusieurs des éléments suivants : Nb, Ta, Sb, Ti, Zr, Sn, Ru, Fe, V, Sc, C, Ga, Al, Si, Mn, Zr, TI. Un autre objet concerne un procédé de fabrication d'un dispositif à ondes acoustiques de surface comprenant le dépôt d'électrodes sur la surface d'une couche piézoélectrique monocristalline, caractérisé en ce qu'il comprend la fabrication de ladite 20 couche piézoélectrique par un procédé tel que décrit ci-dessus. Un autre objet concerne un dispositif à ondes acoustiques de surface caractérisé en ce qu'il comprend une couche piézoélectrique monocristalline susceptible d'être obtenue par un procédé tel que décrit ci-dessus, et deux électrodes se présentant sur la surface de ladite couche piézoélectrique monocristalline. 25 Un autre objet concerne un procédé de fabrication d'un dispositif à ondes acoustiques de volume comprenant le dépôt d'électrodes sur deux faces opposées d'une couche piézoélectrique monocristalline, caractérisé en ce qu'il comprend la fabrication de ladite couche piézoélectrique par un procédé tel que décrit ci-dessus. Un autre objet concerne un dispositif à ondes acoustiques de volume, caractérisé en 30 ce qu'il comprend une couche piézoélectrique monocristalline susceptible d'être obtenue par un procédé tel que décrit ci-dessus, et deux électrodes agencées sur deux faces opposées de ladite couche piézoélectrique monocristal line. BREVE DESCRIPTION DES DESSINS 35 D'autres caractéristiques et avantages de l'invention ressortiront de la description détaillée qui va suivre, en référence aux dessins annexés sur lesquels : - la figure 1 est une vue de principe en coupe d'un filtre à ondes acoustiques de surface, 3045677 7 - la figure 2 est une vue de principe en coupe d'un filtre à ondes acoustiques de volume, - les figures 3A à 3E illustrent des étapes successives d'un procédé de fabrication d'une couche monocristalline selon un premier mode de réalisation de 5 l'invention ; - les figures 4A à 4E illustrent des étapes successives d'un procédé de fabrication d'une couche monocristalline selon un deuxième mode de réalisation de l'invention ; - la figure 4F illustre une étape additionnelle mise en oeuvre dans une variante 10 du mode de réalisation illustré aux figures 4A à 4E ; - les figures 5A à 5C illustrent des étapes ultérieures optionnelles dudit procédé. Pour des raisons de lisibilité des figures, les éléments illustrés ne sont pas nécessairement représentés à l'échelle. Par ailleurs, les éléments désignés par les mêmes signes de référence sur différentes figures sont identiques. 15 DESCRIPTION DETAILLEE DE MODES DE REALISATION DE L'INVENTION La figure 1 est une vue de principe d'un filtre à ondes acoustiques de surface. Ledit filtre comprend une couche piézoélectrique 10 et deux électrodes 12, 13 sous la forme de deux peignes métalliques interdigités déposés sur la surface de ladite couche 20 piézoélectrique. Du côté opposé aux électrodes 12, 13, la couche piézoélectrique repose sur un substrat support 11. La couche piézoélectrique 10 est monocristalline, une excellente qualité cristalline étant en effet nécessaire pour ne pas engendrer d'atténuation de l'onde de surface. La figure 2 est une vue de principe d'un résonateur à ondes acoustiques de volume. 25 Le résonateur comprend une couche piézoélectrique mince (c'est-à-dire d'épaisseur généralement inférieure à 1 pm, de préférence inférieure à 0,2 pm) et deux électrodes 12, 13 agencées de part et d'autre de ladite couche piézoélectrique 10 qui, grâce au procédé de fabrication selon l'invention, est monocristalline. La couche piézoélectrique 10 repose sur un substrat support 11. Pour isoler le résonateur du substrat et éviter ainsi la 30 propagation des ondes dans le substrat, un miroir de Bragg 14 est interposé entre l'électrode 13 et le substrat 11. De manière alternative (non illustrée), cette isolation pourrait être réalisée en ménageant une cavité entre le substrat et la couche piézoélectrique. Ces différentes dispositions sont connues de l'homme du métier et ne seront donc pas décrites en détail dans le présent texte. 35 D'une manière générale, l'invention propose la formation de la couche monocristalline, notamment piézoélectrique, au moyen d'une épitaxie sur un matériau d'un substrat donneur, servant de germe pour l'épitaxie, jusqu'à l'obtention de l'épaisseur souhaitée pour la couche monocristalline, et d'un transfert vers un substrat receveur, ledit 3045677 8 transfert pouvant être effectué avant l'épitaxie (auquel cas une couche superficielle du substrat donneur, dite couche germe, est reportée sur le substrat receveur) ou après l'épitaxie (auquel cas au moins une partie de la couche épitaxiale est reportée sur le substrat receveur). 5 Le substrat donneur peut être un substrat massif monocristallin du matériau considéré. De manière alternative, le substrat donneur peut être un substrat composite, c'est-à-dire formé d'un empilement d'au moins deux couches de matériaux différents, dont une couche superficielle est constituée du matériau monocristallin considéré. Parmi les matériaux piézoélectriques d'intérêt particulier se trouvent les matériaux 10 perovskites et assimilés, de structure ABO3. Toutefois, l'intérêt que l'on peut porter à ces matériaux ne se limite pas à leur caractère piézoélectrique. Notamment pour d'autres applications, par exemple liées à l'optique intégrée, on pourra aussi s'y intéresser le cas échéant pour leur permittivité diélectrique, pour leurs indices de réfraction, ou encore pour leurs propriétés pyroélectriques, ferroélectriques ou encore ferromagnétiques par 15 exemple et selon les cas. Quelques grandes familles se dégagent. L'une d'entre elles dérive notamment des matériaux binaires comme LiNbO3, LiTaO3, KNbO3, KTaO3 pour aboutir à une formule générale de type ABO3 où A est constitué d'un ou plusieurs des éléments suivants : Li, Na, K, H et où B est constitué d'un ou plusieurs des éléments suivants : Nb, Ta, Sb, V. 20 Une autre grande famille dérive des matériaux SrTiO3, CaTiO3, SrTiO3, PbTiO3, PbZrO3 notamment pour aboutir à une formule générale de type ABO3 où A est constitué d'un ou plusieurs des éléments suivants : Ba, Ca, Sr, Mg, Pb, La, Y et où B est constitué d'un ou plusieurs des éléments suivants : Ti, Zr, Sn. D'autres familles moins répandues peuvent également se décliner à partir de BiFeO3, ou encore LaMnO3, BaMnO3, SrMnO3, ou 25 encore LaAIO3, ou encore, LiAIO3, LiGaO3, ou encore CaSiO3, FeSiO3, MgSiO3, ou encore DyScO3, GdScO3 et TbScO3. Au final, on pourra résumer en considérant que A est constitué d'un ou plusieurs des éléments suivants parmi : Li, Na, K, H, Ca, Mg, Ba, Sr, Pb, La, Bi, Y, Dy, Gd, Tb, Ce, Pr, Nd, Sm, Eu, Ho, Zr, Sc, Ag, TI et B est constitué d'un ou plusieurs des éléments 30 suivants parmi : Nb, Ta, Sb, Ti, Zr, Sn, Ru, Fe, V, Sc, C, Ga, Al, Si, Mn, Zr, TI. Le substrat receveur a une fonction de support mécanique de la couche germe. Il peut être de toute nature adaptée à la mise en oeuvre d'une épitaxie (notamment en termes de tenue en température) et, de manière avantageuse mais non impérative, adaptée à l'application visée. Il peut être massif ou composite. 35 Selon un premier mode de réalisation, le procédé comprend un transfert de la couche germe d'un substrat donneur sur un substrat support, suivi de l'étape d'épitaxie susmentionnée. Dans ce cas, le matériau de la couche germe est avantageusement un matériau de composition ABO3, où A est constitué d'au moins un élément parmi : Li, Na, 3045677 9 K, H, Ca, Mg, Ba, Sr, Pb, La, Bi, Y, Dy, Gd, Tb, Ce, Pr, Nd, Sm, Eu, Ho, Zr, Sc, Ag, TI et B est constitué d'au moins un élément parmi : Nb, Ta, Sb, Ti, Zr, Sn, Ru, Fe, V, Sc, C, Ga, Al, Si, Mn, Zr, TI. Selon un mode de réalisation, chacun de A et B est constitué d'un unique élément. Par exemple, ABO3 peut avoir pour formule LixiK1_x1Nby1Ta1_y103, où xl = 5 0 ou 1 et yl = 0 ou 1. Deux représentants très répandus de cette famille de matériau sont LiNbO3 et LiTaO3. A moindre mesure, des substrats KNbO3 et KTaO3 sont également disponibles. Dans le présent texte, une telle composition est dite binaire. Un tel matériau binaire est généralement fabriqué par tirage sous la forme d'un lingot. Dans ce cas, la couche épitaxiale présente avantageusement une composition différente de la 10 composition de la couche germe, de type A'B'03 où A' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, TI ; B' est constitué d'un ou plusieurs des éléments suivants : Nb, Ta, Sb, Ti, Zr, Sn, Ru, Fe, V, Sc, C, Ga, Al, Si, Mn, Zr, TI ; A' est différent de A et/ou B' est différent de B. Pour poursuivre l'exemple précédent, A'B'03 peut avoir pour formule 15 x2Nby2Ta1_y203, où 0 x2 1 et 0 y2 1 et où x2 est différent de xl et/ou y2 est différent de yl Dans le présent texte, si le nombre total des éléments constituant A et B est égal à 3, une telle composition est dite ternaire ; dans le cas où le nombre total des éléments constituant A' et B' est égal à 4, une telle composition est dite quaternaire. L'invention 20 n'est pas limitée en ce qui concerne le nombre total d'éléments constituant A et B. Contrairement aux matériaux binaires, de tels matériaux ternaires, quaternaires ou autres ne sont pas, sauf exception, obtenus par tirage d'un lingot mais doivent être obtenus par épitaxie sur un support adéquat pour être de qualité suffisante aux dimensions désirées. Selon un second mode de réalisation, l'étape d'épitaxie est réalisée avant l'étape de 25 transfert. Dans ce cas, le matériau du substrat donneur faisant fonction de germe pour l'épitaxie est un matériau de composition A'B'03 où A' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, TI ; B' est constitué d'un ou plusieurs des éléments suivants : Nb, Ta, Sb, Ti, Zr, Sn, Ru, Fe, V, Sc, C, Ga, Al, Si, Mn, Zr, TI. Dans ce cas, la couche 30 épitaxiale présente une composition de type A"B"03 où A" est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, TI ; B" est constitué d'un ou plusieurs des éléments suivants : Nb, Ta, Sb, Ti, Zr, Sn, Ru, Fe, V, Sc, C, Ga, Al, Si, Mn, Zr, TI. L'invention n'est pas limitée en ce qui concerne le nombre total d'éléments constituant A" et B". Par exemple, la 35 couche germe présente une composition LixiK1_XiNbyiTai_y1O3, où 0 xl 1 et 0 yl 1 et la couche épitaxiale présente une composition LiK1_Nby2Ta1_y203, où 0 x2 1 et 0 y2 1. Eventuellement, le matériau de la couche épitaxiale peut être identique à celui de la couche germe (en d'autres termes, A' est identique à A" et B' est identique à B", 3045677 10 c'est-à-dire, dans l'exemple précité, x1 = x2 et y1 = y2). De manière alternative, le matériau de la couche épitaxiale est différent de celui de la couche germe (en d'autres termes, A' est différent de A" et/ou B' est différent B", c'est-à-dire, dans l'exemple précité, x1 est différent de x2 et/ou y1 est différent de y2). 5 Selon une variante du second mode de réalisation, le procédé comprend en outre, après l'étape de transfert, une reprise d'épitaxie sur la couche transférée, de sorte à former une couche monocristalline de composition A-B-03 où A"' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, TI ; B"' est constitué d'un ou plusieurs des éléments 10 suivants : Nb, Ta, Sb, Ti, Zr, Sn, Ru, Fe, V, Sc, C, Ga, Al, Si, Mn, Zr, TI. L'invention n'est pas limitée en ce qui concerne le nombre total d'éléments constituant A" et B". Par exemple, la composition de ladite couche épitaxiale additionnelle est de type Lix-3K1_ x3NbeTa1_y303, où 0 x3 1 et 0 y3 1. De préférence, x3 est différent de x2 et/ou y3 est différent de y2 (autrement dit, de manière plus générale, A"' est différent de A" et/ou 15 B"' est différent de B"). Ainsi, l'invention permet notamment de former une couche mince d'un composé A'B'03, A"B"03, ou A-B-03 qui présente une excellente qualité cristalline, au moins égale à celle des substrats massifs des matériaux binaires de cette famille, avec une épaisseur contrôlée dans une large gamme d'épaisseur, et notamment pour une 20 épaisseur inférieure à 20 pm, et une grande diversité de propriétés ajustées grâce à la composition du matériau. L'épitaxie peut être réalisée par toute technique appropriée, notamment par dépôt chimique en phase vapeur (CVD, acronyme du terme anglo-saxon « Chemical Vapor Deposition »), épitaxie en phase liquide (LPE, acronyme du terme anglo-saxon « Liquid 25 Phase Epitaxy »), dépôt par laser pulsé (PLD, acronyme du terme anglo-saxon « Pulsed Laser Deposition »), etc. Pour les matériaux considérés ici, on pourra par exemple se référer aux publications [2], [3], [4], [5], [6]. L'homme du métier est en mesure de déterminer les réactifs et les conditions opératoires en fonction du matériau à faire croître et de la technique choisie. 30 La composition des matériaux des différentes couches est ajustée, à travers le choix des éléments constituant A, A', A" et/ou A"' et B, B', B" et/ou B" et leur stoechiométrie au regard des propriétés visées (par exemple, selon l'application : facteur de couplage piézoélectrique, indice de réfraction, etc.) mais également en tenant compte de la nécessité de respecter une cohérence des paramètres de maille cristalline des matériaux 35 des couches épitaxiées et de leur support d'épitaxie. L'adaptation des paramètres de maille dans le domaine de ('épitaxie est connue de l'homme de l'art. Il est entendu qu'en complément des différentes couches épitaxiales décrites, des couches épitaxiales additionnelles peuvent être ajoutées, notamment des couches 3045677 11 tampons (« buffer layer » en terminologie anglo-saxonne) visant à maîtriser l'évolution des paramètres de maille ou des contraintes emmagasinées, ou encore des couches visant à fournir des couches d'arrêt de gravure sélective. Le transfert de la couche germe (ou, respectivement, de la couche épitaxiale) 5 implique typiquement une étape de collage du substrat donneur et du substrat receveur, la couche germe (respectivement épitaxiale) étant située à l'interface de collage, puis une étape d'amincissement du substrat receveur de sorte à exposer la couche germe (respectivement épitaxiale). De manière particulièrement avantageuse, le transfert est réalisé selon le procédé 10 Smart CutTM qui est bien connu pour le transfert de couches minces semi-conductrices, notamment de silicium. A cet effet, selon le premier mode de réalisation, en référence à la figure 3A, on fournit un substrat donneur 100 d'un matériau de composition binaire ABO3, et l'on forme, par implantation ionique (schématisée par les flèches), une zone de fragilisation 101 qui 15 délimite une couche monocristalline 102 à transférer, destinée à former la couche germe. Sur cette figure, le substrat donneur 100 est représenté massif mais, comme indiqué plus haut, il pourrait éventuellement être composite. De manière avantageuse et selon le matériau piézoélectrique considéré, les espèces implantées sont de l'hydrogène et/ou de l'hélium. L'homme du métier est à même de déterminer la dose et l'énergie d'implantation 20 de ces espèces pour former la zone de fragilisation à une profondeur déterminée, qui est typiquement inférieure à 2 pm : typiquement et toujours selon le matériau et l'espèce implantée considérés, la dose est dans la gamme de 2 E+16 à 2 E+17 espèce ionique/cm2, et l'énergie d'implantation est de 30 keV à 500 keV. La couche fragilisée enterrée peut également être obtenue par tout autre moyen connu de l'homme du métier, 25 par exemple par porosification du matériau, ou encore par irradiation laser. En référence à la figure 3B, on colle le substrat donneur 100 ainsi fragilisé sur le substrat receveur 110, la surface du substrat donneur au travers de laquelle l'implantation a été réalisée étant à l'interface de collage. Eventuellement, avant le collage, le substrat donneur et/ou le substrat receveur peuvent être recouverts d'une couche électriquement 30 isolante ou électriquement conductrice (non illustrée), qui se trouvera intercalée entre le substrat receveur et la couche germe après le transfert. En référence à la figure 3C, on effectue un détachement du substrat donneur 100 le long de la zone de fragilisation 101. Un tel détachement peut être obtenu par tout moyen connu de l'homme du métier, par exemple thermique, mécanique, chimique, etc. On 35 récupère ensuite le reliquat du substrat donneur, qui peut éventuellement être recyclé, ce qui permet de transférer la couche 102 sur le substrat receveur 110. En référence à la figure 3D, on peut, de manière optionnelle, retirer une partie superficielle de la couche 102 transférée, par exemple par polissage mécanique et/ou par 3045677 12 gravure chimique. Ce retrait de matière a pour but d'éliminer d'éventuels défauts liés à l'implantation et au détachement dans le voisinage de la zone de fragilisation. A l'issue de ce retrait, on obtient une couche 102 amincie sur le substrat receveur 110, qui servira de couche germe pour l'étape d'épitaxie suivante. De manière alternative, la couche 5 transférée 102 de la figure 3C peut être directement utilisée comme couche germe pour l'épitaxie. En référence à la figure 3E, on fait croître par épitaxie une couche monocristalline 103 de composition A'B'03, sur la couche germe 102, le matériau de la couche épitaxiale 104 étant différent de celui de la couche germe 102. Ainsi, la couche germe 102 impose 10 son paramètre de maille et permet la croissance d'un matériau monocristallin de bonne qualité. La croissance est stoppée lorsque l'épaisseur souhaitée pour la couche monocristalline est atteinte. La couche 10 finale est formée de l'empilement de la couche germe 102 et de la couche épitaxiale 103. Eventuellement, la composition de la couche épitaxiale 103 peut varier sur son épaisseur, soit de manière graduelle, soit de manière 15 discontinue. Comme on le voit sur la figure 3E, on obtient, à l'issue du procédé qui vient d'être décrit, un substrat pour un dispositif à ondes acoustiques de surface ou un dispositif à ondes acoustiques de volume, qui comprend un substrat receveur 110 et une couche monocristalline 10 sur ledit substrat receveur 110. 20 La couche 10 comprend : - une première portion 102 située à l'interface avec le substrat receveur 110, correspondant à la couche germe, - une seconde portion 103 s'étendant à partir de la première portion 102, correspondant à la couche épitaxiale, en un matériau de composition A'B'03, ledit 25 matériau pouvant être au moins ternaire. Ce substrat est avantageusement utilisé pour fabriquer un dispositif à ondes acoustiques de surface tel qu'illustré à la figure 1 ou un dispositif à ondes acoustiques de volume tel qu'illustré à la figure 2, ou encore d'autres dispositifs pour la microélectronique, la photonique ou l'optique intégrée. 30 La couche germe présente typiquement une épaisseur inférieure à 2 pm, de préférence inférieure à 1 pm. L'épaisseur de la couche épitaxiale dépend des spécifications du dispositif destiné à incorporer la couche monocristalline. A cet égard, l'épaisseur de la couche épitaxiale n'est pas limitée ni en termes de valeur minimale ni de valeur maximale. A titre purement 35 indicatif, le tableau ci-dessous donne des combinaisons d'épaisseur de la couche germe et de la couche épitaxiale : Couche germe 0,5 pm 0,05 pm 0,1 pm 0,03 pm Couche épitaxiale 2,5 pm 0,95 pm 5 pm 0,15 pm 3045677 13 Les figures 4A à 4E illustrent les principales étapes du procédé selon le second mode de réalisation, dans lequel l'épitaxie est mise en oeuvre avant le transfert. En référence à la figure 4A, on fournit un substrat donneur 100 comprenant un matériau piézoélectrique de composition A'B'03. Ledit substrat donneur peut être massif 5 (comme illustré sur la figure 4A) ou composite ; dans ce dernier cas, il comprend une couche superficielle de composition A'B'03. Tel est le cas notamment lorsque ledit matériau est au moins ternaire, dans la mesure où il n'existe pas de lingots constitués d'un tel matériau. On fait alors croître, par épitaxie sur ledit matériau A'B'03, une couche monocristalline 103 de composition A"B"03 le matériau de composition A'B'03 servant de 10 germe à l'épitaxie. Le matériau de la couche épitaxiale 103 peut être identique ou différent du matériau du substrat donneur 100. On forme ensuite une zone de fragilisation dans le substrat donneur 100 ou dans la couche épitaxiale 103 de composition A"B"03 de sorte à délimiter une couche à transférer. La zone de fragilisation peut être formée par implantation d'espèces ioniques 15 (schématisée par les flèches sur la figure 4B). Dans l'exemple illustré sur la figure 4B, la zone de fragilisation 101 est formée dans le substrat donneur 100, sous la couche épitaxiale 103. La couche à transférer est dans ce cas constituée de la couche épitaxiale 103 dans son intégralité et d'une portion 100' du substrat donneur 100. 20 Selon un autre mode de réalisation (non illustré), la zone de fragilisation est formée dans la couche 103. La couche à transférer est dans ce cas constituée de la portion s'étendant entre la surface libre de la couche 103 et la zone de fragilisation 101. En référence à la figure 4C, on colle le substrat donneur sur le substrat receveur 110, la couche épitaxiale 103 de composition A"B"03 étant à l'interface de collage. 25 En référence à la figure 4D, on effectue un détachement du substrat donneur 100 le long de la zone de fragilisation 101 de sorte à récupérer le reliquat du substrat donneur et transférer la couche constituée de l'empilement 103, 100' sur le substrat receveur 110. En référence à la figure 4E, on retire au moins une partie superficielle de la couche transférée. Ce retrait vise à éliminer au moins la portion 100' et éventuellement une partie 30 de la couche 103, de sorte à exposer le matériau de composition A"B"03. La couche 103 ainsi obtenue peut alors être utilisée pour la fabrication d'un dispositif à ondes acoustiques de surface ou à ondes acoustiques de volume. Selon une variante de ce second mode de réalisation, on réalise une étape supplémentaire, illustrée sur la figure 4F, consistant en une reprise d'épitaxie mise en 35 oeuvre sur la couche 103 de composition A"B"03, de sorte à former une couche monocristalline supplémentaire 104 de composition A-13-03. Le matériau de ladite couche supplémentaire 104 peut être identique à celui de la couche 103, auquel cas cette dernière étape d'épitaxie résulte en un épaississement de la couche 103 (la couche 104 3045677 14 n'étant schématisée de manière distincte de la couche 103 que pour permettre de la visualiser, mais ne se distinguant pas dans la couche finale, si ce n'est éventuellement par sa qualité). De manière alternative, la couche supplémentaire 104 est en un matériau différent de celui de la couche 103. 5 L'épaisseur de la couche 103 et, le cas échéant, de la couche 104, est choisie en fonction des spécifications du dispositif radiofréquence destiné à incorporer ladite couche. L'épaisseur de la couche 103 est typiquement comprise entre 0,05 et 2 pm. L'épaisseur de la couche 104 est typiquement comprise entre 0,5 et 20 pm. Quel que soit le mode de réalisation, de manière alternative (non illustrée) au 10 procédé Smart CutTM, le transfert peut être réalisé, après le collage du substrat donneur et du substrat receveur, par enlèvement de matière, par exemple par polissage mécanique et/ou gravure chimique du substrat donneur jusqu'à exposer la couche germe. Cette variante est moins avantageuse dans la mesure où elle implique une consommation du substrat donneur, alors que le procédé Smart CutTM permet un recyclage éventuel du 15 substrat donneur. En revanche, cette variante ne nécessite pas d'implantation au sein du substrat donneur. Comme on le voit sur les figures 4E et 4F, on obtient, à l'issue du procédé selon le deuxième mode de réalisation, un substrat pour un dispositif à ondes acoustiques de surface ou un dispositif à ondes acoustiques de volume, qui comprend un substrat 20 receveur 110 et une couche monocristalline 103 de composition A"B"03 sur ledit substrat receveur 110 et, le cas échéant, une couche 104 de composition A-13-03 sur la couche 103. Ce substrat est avantageusement utilisé pour fabriquer un dispositif à ondes acoustiques de surface tel qu'illustré à la figure 1 ou un dispositif à ondes acoustiques de 25 volume tel qu'illustré à la figure 2, la couche 103 ou, le cas échéant, l'ensemble des couches 103 et 104, correspondant à la couche 10 des figures 1 et 2, ou encore tout autre dispositif microélectronique, photonique ou optique comprenant une couche. Dans certains cas, le substrat receveur sur lequel a eu lieu la croissance épitaxiale peut ne pas être optimal pour l'application finale. En effet, le substrat receveur devant 30 subir les conditions opératoires de l'épitaxie, le choix de matériaux adaptés est limité. Notamment, le substrat receveur ne peut contenir de couches ou d'éléments susceptibles d'être endommagés par la température d'épitaxie. Il peut alors être avantageux de transférer la couche 10 sur un substrat final 111 dont les propriétés sont choisies en fonction de l'application visée, en la collant sur ledit substrat 111 par l'intermédiaire de la 35 surface de la couche épitaxiale 103 (cf. figure 5A) (ou 104 le cas échéant), et en retirant le substrat receveur (cf. figure 5B). Ce transfert peut être réalisé par toute technique de transfert mentionnée plus haut. Un autre avantage de ce transfert sur un substrat final est que la couche germe 102, qui était enterrée dans la structure issue de l'épitaxie, est alors 3045677 15 exposée et peut éventuellement être retirée (cf. figure 5C), notamment dans le cas où elle présenterait des défauts. Seule la couche épitaxiale 103 (et, le cas échéant, la couche 104) (ou une partie de ladite couche) présentant les caractéristiques souhaitées reste alors sur le substrat final 111. 5 Dans le cas où l'on souhaite fabriquer un dispositif à ondes acoustiques de surface, on dépose, sur la surface de la couche 10 opposée au substrat receveur 110 ou, le cas échéant, au substrat final (qu'il s'agisse du substrat receveur 110 ou du substrat final 111, ledit substrat forme le substrat support noté 11 sur la figure 1), des électrodes métalliques 12, 13 sous la forme de deux peignes interdigités. 10 Dans le cas où l'on souhaite fabriquer un dispositif à ondes acoustiques de volume, une adaptation du procédé décrit ci-dessus doit être effectuée. D'une part, on dépose, avant l'étape de collage illustrée sur la figure 3B, une première électrode sur la surface libre de la couche 102 à transférer du substrat donneur, cette première électrode (référencée 13 sur la figure 2) se trouvant enterrée dans l'empilement final. Après l'étape 15 de croissance épitaxiale illustrée sur la figure 3E, on dépose une seconde électrode (référencée 12 sur la figure 2) sur la surface libre de la couche 10, opposée à la première électrode. Une autre option est de transférer la couche sur un substrat final comme mentionné plus haut et de former les électrodes avant et après ledit transfert. D'autre part, pour éviter la propagation des ondes acoustiques dans le substrat receveur 110, on peut 20 intégrer à celui-ci un moyen d'isolation pouvant être, par exemple, un miroir de Bragg (comme illustré sur la figure 2) ou une cavité préalablement gravée dans le substrat 110 ou dans le substrat final 111 le cas échéant. Quel que soit le mode de réalisation retenu, le procédé selon l'invention permet de former une couche monocristalline non seulement binaire mais aussi ternaire ou 25 quaternaire et offre ainsi un plus grand choix de propriétés pour ladite couche que les matériaux traditionnellement employés pour les dispositifs à ondes acoustiques de surface ou à ondes acoustiques de volume. On favorise ainsi l'obtention d'un compromis satisfaisant entre coefficient de couplage et rendement électromécanique du matériau piézoélectrique. 30 REFERENCES [1] W. Steichen et S. Ballandras, « Composants acoustiques utilisés pour le filtrage - Revue des différentes technologies », Techniques de l'Ingénieur, E2000, 2008 [2] Thèse de doctorat (Dipl. Phys. ETH Zurich), « K1_yNayTa1_xNb03 thin film 35 Electro-optics » (Diss. ETH No. 17275) [3] L. S. Hung, J. A. Agostinelli, J. M. Mir, and L. R. Zheng," Epitaxial nonlinear optical films of LiTaO3 grown on GaAs in waveguide form », Appl. Phys. Lett. 62 (24), 14 June 1993, p 3071 3045677 16 [4] E. Dogheche_ and D. Remiens, S. Shikata, A. Hachigo, and H. Nakahata , "High-frequency surface acoustic wave devices based on LiNbO3 /diamond multilayered structure", APPLIED PHYSICS LETTERS 87, 213503, 2005 [5] A. Bartasyte, V. Plausinaitiene, A. Abrutis, T. Murauskas, P. Boulet, S. 5 Margueron, J. Gleize, S. Robert, V.Kubilius, and Z. Saltyte, "Residual stresses and clamped thermal expansion in LiNbO3 and LiTaO3 thin films", APPLIED PHYSICS LETTERS 101, 122902 (2012) [6] Letters to Nature, Nature 432, 84-87 (4 November 2004) doi:10.1038/nature03028; « Lead-free piezoceramics », Yasuyoshi Saito, Hisaaki Takao, 10 Toshihiko Tani, Tatsuhiko Nonoyama, Kazumasa Takatori, Takahiko Homma, Toshiatsu Nagaya & Masaya Nakamura REVENDICATIONS1. Procédé de fabrication d'une couche monocristalline (10), caractérisé en ce qu'il comprend les étapes successives suivantes : - la fourniture d'un substrat donneur (100) comprenant un matériau de composition ABO3, où A est constitué d'au moins un élément parmi : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B est constitué d'au moins un élément parmi : Nb, Ta, Sb, Ti, Zr, Sn, Ru, Fe, V, Sc, C, Ga, Al, Si, Mn, Zr, Tl ; - la fourniture d'un substrat receveur (110), - le transfert d'une couche (102) dite « couche germe » du substrat donneur (100) sur le substrat receveur (110) par collage du substrat donneur sur le substrat receveur de telle sorte que la couche germe (102) se trouve à l'interface de collage puis amincissement du substrat donneur (100) jusqu'à ladite couche germe (102) ; - la croissance, par épitaxie sur le matériau ABO3 de la couche germe (102), d'une couche monocristalline (103) de composition A'B'03, où : A' est constitué d'au moins un des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B' est constitué d'au moins un des éléments suivants : Nb, Ta, Sb, Ti, Zr, Sn, Ru, Fe, V, Sc, C, Ga, Al, Si, Mn, Zr, Tl ; A' est différent de A et/ou B' est différent de B. 2. Procédé selon la revendication 1, dans lequel A est constitué d'un unique élément et B est constitué d'un unique élément. 3. Procédé selon l'une des revendications 1 ou 2, dans lequel le transfert de la couche germe (102) comprend les étapes suivantes : - la formation d'une zone de fragilisation (101) dans le substrat donneur (100) de sorte à délimiter une couche, dite couche germe, comprenant ledit matériau de composition ABO3, - le collage du substrat donneur (100) sur le substrat receveur (110), la couche germe (102) étant à l'interface de collage, - le détachement du substrat donneur (100) le long de la zone de fragilisation (101) de sorte à transférer la couche germe (102) sur le substrat receveur (110). 3045677 18 4. Procédé selon la revendication 3, dans lequel, avant l'étape d'épitaxie, on retire une partie de l'épaisseur de la couche germe (102) transférée sur le substrat receveur (110). 5 5. Procédé selon l'une des revendications 1 à 4, dans lequel l'épaisseur de la couche germe (102) est inférieure à 2 pm, de préférence inférieure à 1 pm. 6. Procédé de fabrication d'une couche monocristalline, caractérisé en ce qu'il comprend les étapes successives suivantes : 10 - la fourniture d'un substrat donneur (100) comprenant un matériau de composition A'B'03, où A' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B' est constitué d'un ou plusieurs des éléments suivants : Nb, Ta, Sb, Ti, Zr, Sn, Ru, 15 Fe, V, Sc, C, Ga, Al, Si, Mn, Zr, TI ; - la croissance, par épitaxie sur ledit matériau A'B'03, d'une couche monocristalline (103) de composition A"B"03, où A" est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; 20 B" est constitué d'un ou plusieurs des éléments suivants : Nb, Ta, Sb, Ti, Zr, Sn, Ru, Fe, V, Sc, C, Ga, Al, Si, Mn, Zr, Tl ; - la fourniture d'un substrat receveur (110), - le transfert d'au moins une partie de la couche épitaxiale (103) de composition A"B"03 sur le substrat receveur (110) par collage du substrat donneur (100) sur le 25 substrat receveur (110) par l'intermédiaire de ladite couche épitaxiale (103) puis amincissement du substrat donneur (100) jusqu'à ladite couche épitaxiale (103) de composition A"B"03. 7. Procédé selon la revendication 6, comprenant, après le transfert de la couche 30 (103) de composition A"B"03 sur le substrat receveur, la croissance, par épitaxie sur ledit matériau de composition A"B"03, d'une couche monocristalline (104) de composition A-13-03, où A"' est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; 35 B"' est constitué d'un ou plusieurs des éléments suivants : Nb, Ta, Sb, Ti, Zr, Sn, Ru, Fe, V, Sc, C, Ga, Al, Si, Mn, Zr, TI. 3045677 19 8. Procédé selon la revendication 7, dans lequel A"' est différent de A" et/ou B"' est différent de B". 9. Procédé selon l'une des revendications 6 à 8, dans lequel le transfert de 5 ladite au moins une partie de la couche épitaxiale (103) de composition A"B"03 sur le substrat receveur (110) comprend les étapes suivantes : - la formation d'une zone de fragilisation (101) dans le substrat donneur (100) ou dans la couche épitaxiale (103) de composition A"B"03 de sorte à délimiter une couche à transférer, 10 - le collage du substrat donneur (100) sur le substrat receveur (110), la couche épitaxiale (103) de composition A"B"03 étant à l'interface de collage ; - le détachement du substrat donneur (100) ou de la couche épitaxiale (103) le long de la zone de fragilisation (101). 15 10. Procédé selon la revendication 9, dans lequel la zone de fragilisation (101) est formée dans le substrat donneur (100) et, après l'étape de transfert, on amincit la couche transférée (100', 103) de sorte à exposer le matériau de composition A"B"03. 11. Procédé selon l'une des revendications 6 à 10, dans lequel A" est différent de 20 A' et/ou B" est différent de B'. 12. Procédé selon l'une des revendications 6 à 11, dans lequel A' est constitué d'un unique élément et B' est constitué d'un unique élément. 25 13. Procédé selon l'une des revendications 3 ou 9, dans lequel la zone de fragilisation (101) est formée par implantation ionique dans le substrat donneur (100). 14. Procédé selon l'une des revendications 1 à 13, dans lequel, à l'issue de l'étape d'épitaxie, l'épaisseur de la couche monocristalline (103) de composition A"B"03 est 30 comprise entre 0,2 et 20 pm. 15. Procédé selon l'une des revendications 1 à 14, dans lequel on forme au moins une couche électriquement isolante et/ou au moins une couche électriquement conductrice à l'interface entre le substrat receveur et le substrat donneur. 35 16. Procédé selon l'une des revendications 1 à 15, comprenant le transfert d'au moins une partie de la couche monocristalline (103, 104) du substrat receveur vers un substrat final (111). 3045677 20 17. Substrat pour un dispositif microélectronique, photonique ou optique, caractérisé en ce qu'il comprend un substrat support (110) et une couche monocristalline (103) de composition A"B"03 sur ledit substrat support, où 5 A" est constitué d'un ou plusieurs des éléments suivants : Li, Na, K, H, Ca, Mg, Ba, Sr, Pb, La, Bi, Y, Dy, Gd, Tb, Ce, Pr, Nd, Sm, Eu, Ho, Zr, Sc, Ag, Tl ; B" est constitué d'un ou plusieurs des éléments suivants : Nb, Ta, Sb, Ti, Zr, Sn, Ru, Fe, V, Sc, C, Ga, Al, Si, Mn, Zr, Tl ; l'un au moins de A" et B" est constitué d'au moins deux éléments. 10 18. Substrat selon la revendication 17, comprenant en outre une couche (102) de composition A'B'03, où A' est constitué d'au moins un élément parmi Li, Na, K, H, Ca, Mg, Ba, Sr, Pb, La, Bi, Y, Dy, Gd, Tb, Ce, Pr, Nd, Sm, Eu, Ho, Zr, Sc, Ag, TI et B' est constitué d'au moins un élément parmi Nb, Ta, Sb, Ti, Zr, Sn, Ru, Fe, V, Sc, C, Ga, Al, Si, Mn, Zr, 15 TI entre le substrat support (110) et la couche (103) de composition A"B"03. 19. Substrat selon la revendication 17, comprenant en outre, sur la couche (103) de composition A"B"03, une couche monocristalline (104) de composition A-B-03, où A"' est constitué d'un ou plusieurs des éléments suivants : Li, Na, K, H, Ca, Mg, Ba, 20 Sr, Pb, La, Bi, Y, Dy, Gd, Tb, Ce, Pr, Nd, Sm, Eu, Ho, Zr, Sc, Ag, Tl ; B"' est constitué d'un ou plusieurs des éléments suivants : Nb, Ta, Sb, Ti, Zr, Sn, Ru, Fe, V, Sc, C, Ga, Al, Si, Mn, Zr, TI. 20. Procédé de fabrication d'un dispositif à ondes acoustiques de surface, 25 comprenant le dépôt d'électrodes (12, 13) sur la surface d'une couche piézoélectrique monocristalline (10), caractérisé en ce qu'il comprend la fabrication de ladite couche piézoélectrique par un procédé selon l'une des revendications 1 à 16. 21. Dispositif à ondes acoustiques de surface, caractérisé en ce qu'il comprend 30 une couche piézoélectrique monocristalline (10) susceptible d'être obtenue par un procédé selon l'une des revendications 1 à 16, et deux électrodes (12, 13) se présentant sur la surface de ladite couche piézoélectrique monocristalline. 22. Procédé de fabrication d'un dispositif à ondes acoustiques de volume, 35 comprenant le dépôt d'électrodes (12, 13) sur deux faces opposées d'une couche piézoélectrique monocristalline (10), caractérisé en ce qu'il comprend la fabrication de ladite couche piézoélectrique par un procédé selon l'une des revendications 1 à 16. 3045677 21 23. Dispositif à ondes acoustiques de volume, caractérisé en ce qu'il comprend une couche piézoélectrique monocristalline (10) susceptible d'être obtenue par un procédé selon l'une des revendications 1 à 16, et deux électrodes (12, 13) agencées sur deux faces opposées de ladite couche piézoélectrique monocristalline. 5